(57)【要約】【課題】異方性光拡散機能と粘着機能とを併せ持つ異方性光拡散粘着層を提供する。【解決手段】本発明の異方性光拡散粘着積層体は、粘着剤を含有する粘着層を２層以上有する粘着積層体であって、その少なくとも１層の粘着層は、前記粘着剤と屈折率の異なる針状フィラーを含有すると共に、前記針状フィラーが略同一方向に配向して分散されていることを特徴とする。また、本発明の異方性光拡散粘着積層体においては、針状フィラーの配向方向が互いに異なる２層の粘着層を有していてもよい。【選択図】  なし【特許請求の範囲】
【請求項１】
粘着剤を含有する粘着層を２層以上有する粘着積層体であって、
その少なくとも１層の粘着層は、前記粘着剤と屈折率の異なる針状フィラーを含有すると共に、前記針状フィラーが略同一方向に配向して分散されていることを特徴とする異方性光拡散粘着積層体。
【請求項２】
針状フィラーを含有する粘着層を少なくとも２層有し、それぞれの粘着層に含まれる針状フィラーが異なる方向に配向していることを特徴とする請求項１に記載の異方性光拡散粘着積層体。
【請求項３】
少なくとも１層の粘着層が、非針状フィラーを含有することを特徴とする請求項１又は請求項２に記載の異方性光拡散粘着積層体。
【請求項４】
少なくとも１層の粘着層が、無配向の針状フィラーを含有することを特徴とする請求項１から請求項３のいずれか１項に記載の異方性光拡散粘着積層体。
【請求項５】
針状フィラーおよび非針状フィラーを含有しない透明粘着層を有することを特徴とする請求項１から請求項４のいずれか１項に記載の異方性光拡散粘着積層体。
【請求項６】
前記針状フィラーが無色又は白色であることを特徴とする請求項１から請求項５のいずれか１項に記載の異方性光拡散粘着積層体。
【請求項７】
前記非針状フィラーが無色又は白色であることを特徴とする請求項３から請求項６のいずれか１項に記載の異方性光拡散粘着積層体。
【請求項８】
透明基体の一方の面または両面に、請求項１から請求項７のいずれか１項に記載の異方性光拡散粘着積層体が設けられたことを特徴とする多層シート。
【請求項９】
セパレータ上に、請求項１から請求項７のいずれか１項に記載の異方性光拡散粘着積層体が設けられたことを特徴とする多層シート。
【請求項１０】
一対のセパレータに、請求項１から請求項７のいずれか１項に記載の異方性光拡散粘着積層体が挟持されたことを特徴とする多層シート。
【請求項１１】
光反射素子、光拡散素子、プリズム素子、偏光素子、位相差素子、視野角拡大素子から選ばれる光学素子上に、請求項１から請求項７のいずれか１項に記載の異方性光拡散粘着積層体とセパレータとが順次積層されたことを特徴とする光学積層体。
【請求項１２】
導光板の光出射面と反対の面上に、請求項１から請求項７のいずれか１項に記載の異方性光拡散粘着積層体と光反射素子とが順次積層されたことを特徴とする光学積層体。
【請求項１３】
導光板の光出射面に請求項１から請求項７のいずれか１項に記載の異方性光拡散粘着積層体が形成され、該異方性光拡散粘着積層体上に光拡散素子及び／又はプリズム素子を備えたことを特徴とする光学積層体。
【請求項１４】
光拡散素子と請求項１から請求項７のいずれか１項に記載の異方性光拡散粘着積層体とプリズム素子とが順次積層されたことを特徴とする光学積層体。
【請求項１５】
プリズム素子と請求項１から請求項７のいずれか１項に記載の異方性光拡散粘着積層体と偏光素子とが順次積層されたことを特徴とする光学積層体。
【請求項１６】
光反射型偏光素子と請求項１から請求項７のいずれか１項に記載の異方性光拡散粘着積層体と光吸収型偏光素子とが順次積層されたことを特徴とする光学積層体。
【請求項１７】
位相差素子と請求項１から請求項７のいずれか１項に記載の異方性光拡散粘着積層体と偏光素子とが順次積層されたことを特徴とする光学積層体。
【請求項１８】
請求項１から請求項７のいずれか１項に記載の異方性光拡散粘着積層体を備えたことを特徴とする照明装置。
【請求項１９】
光源、導光板、光反射素子を必須構成部材とし、光拡散素子、プリズム素子、偏光素子、位相差素子、視野角拡大素子を任意構成部材とする照明装置において、導光板、光反射素子、光拡散素子、プリズム素子、偏光素子、位相差素子、視野角拡大素子から選ばれる一対の光学素子に、請求項１から請求項７のいずれか１項に記載の異方性光拡散粘着積層体が挟持されたことを特徴とする照明装置。
【発明の詳細な説明】
【０００１】
【発明の属する技術分野】
本発明は、液晶表示装置のバックライト等の照明装置に用いて好適な異方性光拡散粘着積層体、多層シート、光学積層体並びに照明装置に関するものである。
【０００２】
【従来の技術】
液晶表示装置には各種光学素子が使用されており、例えば、バックライトには光反射素子、光拡散素子、プリズム素子、偏光素子等が広く用いられている。
これら光学素子のうち光拡散素子としては、フィルム基材中に基材と異なる屈折率を有するフィラーを含有させたものや、レプリカ法によりフィルム表面の樹脂層に多数の微細な凹凸を形成したもの、透明フィルム上にフィラーを含有する塗料を塗工したもの等が知られている。従来の光拡散素子においては、細い直線光を垂直入射させると透過光が等方的に拡散され、透過光を白い紙等に投射すると光像が円形状を呈するものが一般的であった。
【０００３】
近年、光拡散素子として、透過光が等方的でなく特定方向に偏って拡散される異方性光拡散素子が提案されている。異方性光拡散素子の透過光を投射した場合、得られる光像は円形状ではなく直線状や楕円形状等を呈する。
かかる異方性光拡散素子としては、例えば以下のものが開示されている。
特許文献１及び２には、繊維状粒子又は針状粒子を基材中に分散し、一方向に配向させた投射スクリーンが開示されている。
特許文献３には、バインダー中に繊維状光拡散剤を略平行に分散した異方性拡散層を基材層上に設けた光拡散シートが開示されている。
特許文献４〜６には、透明マトリックス中にこれとは異なる屈折率の棒状樹脂を同一方向に配向分散させてなる投射スクリーンや光拡散性シートが開示されており、これらは、屈折率の異なる海島構造の樹脂組成物を延伸加工して島に相当する樹脂微粒子を棒状に変形・配向させることにより製造できることが記載されている。
特許文献７には、繊維状粒子や樹脂微粒子の代わりに棒状の気泡をシート面と平行にかつ一方向に配向させた異方性拡散シートが開示されている。
特許文献８には、熱可塑性高分子樹脂フィルムを一軸延伸する条件を制御して、フィルム表面に延伸方向とは垂直方向に伸びた溝を生じさせる透過光散乱性制御フィルムの製造方法が開示されている。
その他、表面レリーフホログラム技術により、光の拡散方向や投射像形状を精密に制御する例も多数開示されている。
【０００４】
従来提案されている異方性光拡散素子にあっては、樹脂シートを延伸加工して製造されるものが多い。そのため、大型の設備と高度の製造技術が必要であり、透過光の異方性の程度や厚さの異なる品種の少量生産への対応は困難となっている。
【０００５】
ところで、液晶表示装置用の光学素子には、粘着剤により貼着されて液晶表示装置に組み込まれるものがあるが、従来かかる用途には透明なアクリル系粘着剤が広く用いられている。そして、アクリル系粘着剤からなる粘着層中に、粘着剤とは異なる屈折率を有する微粒子を分散せしめることによって光拡散機能を発現させた光拡散粘着層が特許文献９や１０等に開示されている。
かかる光拡散粘着層は製造が比較的容易で、厚さの調整も容易である。
【０００６】
【特許文献１】
特開昭５９−１７６７３４号公報
【特許文献２】
特開平８−３２７８０５号公報
【特許文献３】
特開２００１−２４９２０５号公報
【特許文献４】
特開平２−１９９４４４号公報
【特許文献５】
特開平４−３１４５２２号公報
【特許文献６】
特開平９−３１１２０５号公報
【特許文献７】
特開２００２−９８８１０号公報
【特許文献８】
特開平１０−１１９１２５号公報
【特許文献９】
特表平１１−５０８６２２号公報
【特許文献１０】
特開平１１−２２３７１２号公報
【０００７】
【発明が解決しようとする課題】
しかしながら、従来提案されている光拡散粘着層の光拡散機能は等方的なものであり、異方性を示すものは知られていない。
本発明は上記事情に鑑みてなされたものであり、異方性光拡散機能と粘着機能とを併せ持つ異方性光拡散粘着積層体、及びこれを用いた多層シート、光学積層体や照明装置を提供することを目的とする。
【０００８】
【課題を解決するための手段】
本発明者は上記課題を解決するべく検討を行い、以下の異方性光拡散粘着積層体、光学積層体並びに照明装置を発明した。
本発明の異方性光拡散粘着積層体は、粘着剤を含有する粘着層を２層以上有する粘着積層体であって、その少なくとも１層の粘着層は、前記粘着剤と屈折率の異なる針状フィラーを含有すると共に、前記針状フィラーが略同一方向に配向して分散されていることを特徴とする。
【０００９】
本発明の光学積層体は、上記の本発明の異方性光拡散粘着積層体を導光板、光反射素子、光拡散素子、プリズム素子、偏光素子、位相差素子、視野角拡大素子から選ばれる少なくともひとつの光学素子上に積層したことを特徴とし、液晶表示装置や液晶表示装置用バックライト等の各種光学装置に好適に利用できる。
本発明の照明装置は、上記の本発明の異方性光拡散粘着積層体を備えたことを特徴とし、その具体的な態様としては、光源、導光板、光反射素子を必須構成部材とし、光拡散素子、プリズム素子、偏光素子、位相差素子、視野角拡大素子を任意構成部材とする照明装置において、導光板、光反射素子、光拡散素子、プリズム素子、偏光素子、位相差素子、視野角拡大素子から選ばれる一対の光学素子に、本発明の異方性光拡散粘着積層体が挟持されたものが挙げられる。
【００１０】
【発明の実施の形態】
以下、本発明について詳述する。
［異方性光拡散粘着積層体］
本発明の異方性光拡散粘着積層体は、粘着剤を含有する粘着層を２層以上有する粘着積層体であって、その少なくとも１層の粘着層が、粘着剤と屈折率の異なる針状フィラーとを含有すると共に、前記針状フィラーが略同一方向に配向して分散されていることを特徴とする。
但し、本発明の異方性光拡散粘着積層体において、針状フィラーは、本発明の目的である異方性拡散機能を発現できる程度に配向していれば足り、必ずしも全ての針状フィラーが正確に配向している必要はない。
【００１１】
本発明において、異方性光拡散を示すのは、粘着積層体の中でも配向した針状フィラーを含有する粘着層である。図２に基づいて、この配向した針状フィラーを含有する粘着層における異方性光拡散機構について簡単に説明する。図２において、（ａ）は、配向した針状フィラーを含有して異方性光拡散を示す粘着層及びこれに細い直線光を垂直入射させた時の透過光の拡散状態を模式的に示す図であり、（ｂ）は、異方性光拡散を示す粘着層の透過光の投射像を模式的に示す図である。なお、図２では、便宜上、針状フィラーの長軸方向をｘ軸、異方性光拡散粘着層の面をｘｙ平面、異方性光拡散粘着層の厚さ方向をｚ軸としてある。
図２に示すように、異方性光拡散を示す粘着層に直線光を垂直入射させると、入射光は粘着剤と異なる屈折率を有する針状フィラーの表面で屈折される。その結果、針状フィラーの長軸方向と直交する面やその近傍への光拡散量が増すことになり、拡散光は異方性を示す。すなわち、透過光の投射像は針状フィラーの長軸方向と直交する方向に伸びた楕円形状となる。
なお、針状フィラーの代わりに、球状フィラーや不定形フィラーを用いた光拡散粘着層では、図３に示すように、入射光はフィラーの表面で等方的に拡散されることとなり、異方性を示さない。すなわち、透過光の投射像は円形状となる。
【００１２】
本発明の異方性拡散粘着積層体は、上述の異方性光拡散を示す粘着層だけでなく、その粘着層とは異なる他の光学特性を有する粘着層を組み合わせることができる。そして、様々な光学特性を発現させることができる。
例えば、図１に示すような、配向した針状フィラーを含有する粘着層１１と、粘着層１１とは異なる他の光学特性を有する粘着層１２とを有する異方性拡散粘着積層体１０としては、以下のようなものが挙げられる。
（１）配向した針状フィラーを含有する粘着層（Ａ）と、（Ａ）とは異なる方向に配向した針状フィラーを含有する粘着層（Ｂ）とを積層したもの。
（２）配向した針状フィラーを含有する粘着層（Ａ）と、非針状フィラーを含有する粘着層（Ｃ）とを積層したもの。
（３）配向した針状フィラーを含有する粘着層（Ａ）と、無配向の針状フィラーを含有する粘着層（Ｄ）とを積層したもの。
（４）配向した針状フィラーを含有する粘着層（Ａ）と、針状フィラーおよび非針状フィラーを含まない透明粘着層（Ｅ）とを積層したもの。
（５）配向した針状フィラーを含有する粘着層（Ａ）と、上記（Ｂ）〜（Ｅ）から選択された２つ以上の粘着層を積層したもの。
【００１３】
また、配向した針状フィラーを含有する粘着層中に、更に非針状フィラーを含有せしめることも可能である。
さらに、粘着層は３層以上であってもよい。粘着層が３層以上の異方性光拡散粘着積層体としては、例えば、少なくとも２層の粘着層に略同一方向に配向された針状フィラーが含まれ、それぞれの粘着層に含まれる針状フィラーが異なる方向に配向しているものが挙げられる。粘着層が３層以上であっても、少なくとも１層の粘着層が非針状フィラーを含有してもよいし、無配向の針状フィラーを含有してもよい。
【００１４】
以下、本発明の異方性光拡散粘着積層体を構成する粘着層について詳述する。
（粘着剤）
用いる粘着剤としては特に限定されないが、本発明の異方性光拡散粘着積層体を液晶表示装置や液晶表示装置用バックライト等に用いる場合、（ａ）光学的透明性が高いこと、（ｂ）粘着層を形成する基材（例えば、偏光板の保護フィルムであるＴＡＣフィルム等）と近い屈折率を有すること、（ｃ）偏光素子用の粘着剤等として信頼性が高く実績が多いこと、（ｄ）比較的安価なこと等の要件を満たすものが好ましい。かかる要件を満たすものとしては、アクリル系粘着剤等が挙げられる。
【００１５】
アクリル系粘着剤の主成分としては、アクリル酸及びそのエステル、メタクリル酸及びそのエステル、アクリルアミド、アクリロニトリル等のアクリルモノマーの単独重合体もしくはこれらの共重合体、前記アクリルモノマーの少なくとも１種と、酢酸ビニル、無水マレイン酸、スチレン等のビニルモノマーとの共重合体等が挙げられる。
中でも、粘着性を発現するエチルアクリレート、ブチルアクリレート、２−エチルへキシルアクリレート等の主モノマーと、凝集力成分となる酢酸ビニル、アクリルアミド、アクリロニトリル、スチレン、メタクリレート等のモノマーと、接着力を向上させ架橋化起点を付与するアクリル酸、メタクリル酸、イタコン酸、無水マレイン酸、ヒドロキシルエチルメタクリレート、ヒドロキシルプロピルメタクリレート、ジメチルアミノエチルメタクリレート、メチロールアクリルアミド、グリシジルメタクリレート等の官能基含有モノマーとからなる共重合体であって、ガラス転移点Ｔｇが−６０〜−１５℃の範囲にあり、質量平均分子量が１０万〜２００万の範囲にあるものが好適である。
アクリル系粘着剤には上記主成分の他、必要に応じて、金属キレート系、イソシアネート系、エポキシ系等の架橋剤を１種あるいは２種以上配合することもできる。
【００１６】
また、アクリル系粘着剤としては、末端や側鎖にアクリル基を有するオリゴマーとアクリル系モノマーに光重合開始剤等を配合してなり、基材上に塗工した後、紫外線等を照射することにより塗工層が粘着化するものを用いることもできる。
【００１７】
用いるアクリル系粘着剤は、にごりや着色がなく透明性の高いものが好ましく、その屈折率は１．４５〜１．５５であることが好ましい。なお、本明細書において、粘着層の屈折率は、ＪＩＳ  Ｋ−７１４２（１９９６）に記載のＡ法に基づいて測定されるものとする。
【００１８】
また、この粘着層にあっては、ＪＩＳ  Ｚ−０２３７（１９８０）に基づく１８０°剥離強度が１００〜２０００ｇ／２５ｍｍの範囲になるように、粘着力が調整されていることが実用上好ましい。１８０°剥離強度が１００ｇ／２５ｍｍ未満では、耐環境性が不十分となり、特に高温高湿時に剥離が生じる恐れがあり、逆に２０００ｇ／２５ｍｍ超では貼り直しが困難であり、貼り直しができても剥離部分に粘着剤が残る恐れがあるため、好ましくない。
【００１９】
（針状フィラー）
本発明で用いる針状フィラーは、粘着剤と屈折率が異なり、針状（繊維状を含む）を呈する高アスペクト比のフィラーであれば特に限定されないが、本発明の異方性光拡散粘着積層体を液晶表示装置や液晶表示装置用バックライト等に用いる場合、透過光の着色を防ぐために、無色又は白色のものが好ましい。
具体的には、酸化チタン、酸化ジルコニウム、酸化亜鉛等の金属酸化物、ベーマイト、ホウ酸アルミニウム、ケイ酸カルシウム、塩基性硫酸マグネシウム、炭酸カルシウム、チタン酸カリウム等の金属化合物、ガラス、合成樹脂等からなる針状または繊維状物が好適に用いられる。
【００２０】
針状フィラーのサイズとしては、長径が２〜５０００μｍ、短径が０．１〜２０μｍであることが好ましく、長径が１０〜３００μｍ、短径が０．３〜５μｍであることが特に好ましい。長径が２μｍ未満あるいは５０００μｍ超では、粘着層中に針状フィラーを良好に分散・配向させることが困難となり、異方性光拡散機能を安定して発現させることができなくなる恐れがあるため、好ましくない。一方、短径が０．１μｍ未満では、針状フィラーを良好に分散・配向させることが困難であると共に、光拡散機能が低下する恐れがあり、短径が２０μｍ超では、拡散光がぎらつきの強いものとなるため、好ましくない。
【００２１】
（非針状フィラー）
本発明で使用する非針状フィラーは、粘着剤と屈折率が異なり、針状でないものであれば特に制限されず、例えば、球状フィラー、不定形フィラーなどが挙げられる。この非針状フィラーは、針状フィラーと同様の理由から、無色又は白色のものが好ましい。
具体的には、球状フィラーとしては、アクリル樹脂、ポリスチレン樹脂、スチレン−アクリル共重合体樹脂、ポリエチレン樹脂、エポキシ樹脂等の樹脂微粒子が好適に使用される。
また不定形フィラーとしては、シリカ、炭酸カルシウム、水酸化アルミニウム、水酸化マグネシウム、クレー、タルク、二酸化チタン等の無機系白色顔料が挙げられる。なお、本発明で言う不定形フィラーとは、明らかな針状や球状を示さないという意味であり、一定の結晶形も有していても実質的に粘着層中で配向することが出来ず、そのため拡散異方性に寄与しないものを示すものである。
【００２２】
非針状フィラーの粒子径（ＪＩＳ  Ｂ９９２１）は、通常０．１〜２０．０μｍ、好ましくは１．０〜１０．０μｍ、より好ましくは０．５〜１０μｍの範囲である。粒子径が０．１μｍを下回ると、光拡散性が低下することがあり、粒子径が２０．０μｍを上回ると、拡散光がぎらつきの強いものとなるため、好ましくない。
【００２３】
本発明では粘着剤と、針状フィラーおよび非針状フィラーとの屈折率に差があることが必須であるが、良好な光拡散機能を発現させるためには、屈折率差が０．０１以上であることが好ましく、０．０５以上であることが特に好ましい。なお、本明細書において、これらフィラーの屈折率は、ＪＩＳ  Ｋ−７１４２（１９９６）に記載のＢ法に基づいて測定されるものとする。
【００２４】
粘着層中における針状フィラーの含有量は特に限定されず、所望の光学特性や、針状フィラーのサイズや比重、粘着剤と針状フィラーとの屈折率差等に応じて適宜設計されるが、０．１〜５０．０質量％であることが好ましく、５〜４５質量％であることが特に好ましい。針状フィラーの含有量が０．１質量％未満では光拡散性が不十分となる恐れがあり、５０．０質量％超では粘着力が低下して剥離を生じる恐れがあるため、好ましくない。
【００２５】
本発明の異方性光拡散粘着積層体の厚さは特に限定されないが、５〜１００μｍであることが好ましく、２０〜８０μｍであることが特に好ましい。異方性光拡散粘着積層体の厚さが５μｍ未満では、十分な粘着力や異方性光拡散機能を発現できなくなる恐れがあり、１００μｍ超では、光学特性のさらなる向上効果が得られず、製造効率も悪くなるため、好ましくない。
【００２６】
［異方性光拡散粘着積層体の製造方法］
本発明の異方性光拡散粘着積層体は、予め作製した複数の粘着層を積層することにより作製される。
単層の粘着層は、例えば、粘着剤中にフィラーを分散させたフィラー含有粘着組成物を調製し、これを離型シートや各種光学素子等の基材上に塗工した後、溶剤を乾燥除去し、その上に離型シートや各種光学素子をラミネートし、さらに必要に応じて粘着剤成分の硬化又は安定化のために、室温あるいは３０〜６０℃程度の温度環境下で１日〜２週間程度キュアーすることにより容易に製造できる。
【００２７】
一般に、アクリル系粘着剤等の粘着剤は、酢酸エチル、アセトン、メチルエチルケトン、トルエン等の溶剤を含んだ状態で市販されているが、フィラー含有粘着組成物の調製にあたっては、濡れ性、レベリング性、乾燥性等の塗工適性を向上させるために、上記溶剤の他に、必要に応じて、酢酸ブチル、メチルイソブチルケトン、シクロヘキサノン等の溶剤を添加しても良い。
また、フィラーの粘着剤中への分散性を向上するために、予めフィラー表面に油脂類、界面活性剤、シランカップリング剤等の分散性向上剤を作用させ、フィラー表面を改質しておいても良い。なお、かかる分散性向上剤は、フィラーの表面に付着させる代わりに、フィラー含有粘着組成物に配合することもできる。フィラーの粘着剤中への分散は、デイスパー、アジター、ホモジナイザー、ボールミル、アトライター等の各種混合・攪拌装置、分散装置等を用いて行うことができる。
また、フィラー含有粘着組成物には、必要に応じて着色染料、蛍光染料、増粘剤、界面活性剤、レベリング剤等を添加することもできる。
調製したフィラー含有粘着組成物は、基材に塗工する前にあらかじめ脱泡しておくことが好ましい。フィラー含有粘着組成物の塗工は、例えば、リバースコーター、ダムコーター、コンマコーター、ダイコーター、ドクターバーコーター、グラビアコーター、マイクログラビアコーター、ロールコーター等のコーターを用いて行うことができる。
【００２８】
フィラー含有粘着組成物を塗工する際には、フィラー含有粘着組成物にかかる剪断力により、針状フィラーはその長軸が塗工方向にほぼ沿うように配向するため、針状フィラーが略同一方向に配向して分散された異方性光拡散粘着層を比較的に容易に製造することができる。なお、針状フィラーの配向の程度は、針状フィラーのサイズや、フィラー含有粘着組成物の粘度、塗工方式、塗工速度等により調整できる。また、形成する粘着層の厚さは、粘着組成物の塗工厚さや、フィラー含有粘着組成物中の溶剤量等により容易に調整できる。
【００２９】
本発明の異方性拡散粘着積層体は、以上のようにして作製された粘着層を公知のラミネート技術を用いて複数積層して作製できる。なお、前記（１）の「配向した針状フィラーを含有する粘着層（Ａ）と、（Ａ）とは異なる方向に配向した針状フィラーを含有する粘着層（Ｂ）とを積層したもの」については、針状フィラーの配向方向を考慮して、シートカットした粘着層を貼り合わせる必要がある。それ以外の組み合わせについては、シートカットせずにラミネートできる。
【００３０】
以上説明した本発明の異方性光拡散粘着積層体は、粘着剤と、粘着剤と屈折率の異なる針状フィラーとを含有し、針状フィラーは略同一方向に配向して分散されている粘着層を有しているので、異方性光拡散機能と粘着機能とを併せ持っている。さらに、粘着層を２層以上有しているので、添加するフィラーの種類や配向方向に応じて様々な光学特性を得ることができる。
本発明の異方性光拡散粘着積層体は、上述したように、フィラー含有粘着組成物を調製し、これを塗工・乾燥することにより作製した粘着層をラミネートしたもので、比較的容易に製造することができる。加えて、本発明の異方性光拡散粘着積層体においては、フィラーの種類、サイズ、配合比の選定、及び針状フィラーの配向の程度、各粘着層の組み合わせ等により、透過光の異方性の程度を調整することが出来、好適である。また、本発明の異方性光拡散粘着積層体においては、それを構成する各粘着層の厚さを調整することによっても、透過光の異方性の程度を調整することが出来る。
本発明の異方性光拡散粘着積層体は、液晶表示装置や液晶表示装置用バックライト等の各種光学装置に好適に利用できる。
【００３１】
上述した異方性光拡散粘着積層体を透明基体やセパレータと組み合わせて多層シートにすることもできる。すなわち、本発明の多層シートは、透明基体の一方の面または両面に上記異方性光拡散粘着積層体が設けられたもの、セパレータ上に上記異方性光拡散粘着積層体が設けられたもの、一対のセパレータに上記異方性光拡散粘着積層体が挟持されたものである。このような多層シートによれば、異方性光拡散粘着積層体の取り扱い性、加工性が向上する。
なお、「セパレータ」とは、片面又は両面に離型処理を施した離型フィルムや離型紙を意味するものとする。
【００３２】
［光学積層体］
本発明の光学積層体は、各種光学素子上に、上記異方性光拡散粘着積層体が積層されたものである。光学積層体の具体的な態様としては、
（１）光反射素子、光拡散素子、プリズム素子、偏光素子、位相差素子、視野角拡大素子から選ばれる光学素子上に、本発明の異方性光拡散粘着積層体とセパレータとが順次積層されたもの、
（２）導光板の光出射面と反対の面上に、本発明の異方性光拡散粘着積層体と光反射素子とが順次積層されたもの、
（３）導光板の光出射面に本発明の異方性光拡散粘着積層体が形成され、該異方性光拡散粘着積層体上に光拡散素子及び／又はプリズム素子を備えたもの、
（４）光拡散素子と本発明の異方性光拡散粘着積層体とプリズム素子とが順次積層されたもの、
（５）プリズム素子と本発明の異方性光拡散粘着積層体と偏光素子とが順次積層されたもの、
（６）光反射型偏光素子と本発明の異方性光拡散粘着積層体と光吸収型偏光素子とが順次積層されたもの、
（７）位相差素子と本発明の異方性光拡散粘着積層体と偏光素子とが順次積層されたもの等が挙げられる。
【００３３】
また、偏光素子には、特定の偏光のみを透過し他の光を吸収する通常の「光吸収型偏光素子」の他、特定の偏光のみを透過し他の光を反射する「光反射型偏光素子」が含まれるものとする。光反射型偏光素子としては、例えば、延伸した際に延伸方向の屈折率が異なる２種類のポリエステル樹脂（ＰＥＮ及びＰＥＮ共重合体）を、押出成形技術により数百層交互に積層し延伸した構成の３Ｍ社製「ＤＢＥＦ」や、コレステリック液晶ポリマー層と１／４波長板とを積層してなり、コレステリック液晶ポリマー層側から入射した光を互いに逆向きの２つの円偏光に分離し、一方を透過、他方を反射させ、コレステリック液晶ポリマー層を透過した円偏光を１／４波長板により直線偏光に変換させる構成の日東電工社製「ニポックス」やメルク社製「トランスマックス」等が市販されている。
【００３４】
［照明装置］
本発明の照明装置は、上記の本発明の異方性光拡散粘着積層体を備えたことを特徴とし、その具体的な態様としては、光源、導光板、光反射素子を必須構成部材とし、光拡散素子、プリズム素子、偏光素子、位相差素子、視野角拡大素子を任意構成部材とする照明装置において、導光板、光反射素子、光拡散素子、プリズム素子、偏光素子、位相差素子、視野角拡大素子から選ばれる一対の光学素子に、本発明の異方性光拡散粘着積層体が挟持されたものが挙げられる。
本発明の光学積層体を用いて照明装置を構成することにより、視野角拡大、照度の均一化、輝線や暗線の解消を図ることができる。また、粘着層と異方性光拡散層を１つの層で構成することができるので、部材点数の削減、薄型化を図ることができ、好適である。
本発明の照明装置は、液晶表示装置用バックライト等として好適に利用できる。
【００３５】
【実施例】
次に、本発明に係る実施例及び比較例について説明する。
（実施例）
アクリル系粘着剤（全固形分濃度３０％、溶剤：酢酸エチル、メチルエチルケトン、固形分の屈折率１．４７）１５０質量部に、針状フィラーとしてホウ酸アルミニウムウイスカ（長径１０〜３０μｍ、短径０．５〜１．０μｍ、屈折率１．６０）７質量部を添加し、さらに、酢酸エチルとトルエンの混合溶剤１２０質量部を添加し、アジターで３０分間攪拌して針状フィラーを分散させた。この分散液に、イソシアネート系硬化剤０．７質量部を添加して十分に混合し、フィラー含有粘着組成物を調製した。
この組成物を、７５μｍ厚の透明ＰＥＴフィルム上に、アプリケーターを用いて塗工し、１００℃で３分間乾燥し、異方性光拡散粘着層を形成した。この異方性光拡散粘着層上に３８μｍ厚の離型ＰＥＴフィルムをラミネートし、一対のＰＥＴフィルム間に異方性光拡散粘着層が挟持された異方性光拡散粘着積層体を得た。
形成された異方性光拡散粘着層の厚さは１９μｍであった。また、光学顕微鏡で観察したところ、針状フィラーは長軸が塗工方向にほぼ沿うように配向していることが確認された。
得られた積層体を白い紙から１０ｃｍの間隔をおいて平行に配置し、その上から積層体に細い直線光を垂直入射させたところ、針状フィラーの長軸方向と直交する向きに伸びた楕円形状の光像が紙上に投射された（図２参照）。
そして、この積層体を２枚取り、それぞれのセパレータを剥離した。そして、針状フィラーの配向方向が互いに直交する角度で粘着面をラミネートして異方性光拡散粘着積層体を作製した。
この光像を実施例１と同様の方法で観察したところ、十字形の光像が紙上に投射された（図４参照）。
【００３６】
（比較例）
粘着剤中に添加するフィラーとして、球状フィラーだけを使用した以外は実施例と同様にして、積層体を得た。
実施例と同様に投射像を観察したところ、円形状であることが判明した（図３参照）。これは等方的に光が拡散されたためである。
【００３７】
【発明の効果】
以上説明したように、本発明によれば、異方性光拡散機能と粘着機能とを併せ持つ異方性光拡散粘着積層体、及びこれを用いた多層シート、光学積層体や照明装置を提供することができる。
本発明の異方性光拡散粘着積層体は、添加するフィラーの種類や配向方向に応じて様々な光学特性が得られる。また、製造が比較的容易で、しかも透過光の異方性の程度や厚さの調整も容易なものである。また、本発明の異方性光拡散粘着積層体を液晶表示装置のバックライト等の照明装置に適用することにより、視野角拡大、照度の均一化、輝線や暗線の解消、部材点数の削減、薄型化を実現することができる。
【図面の簡単な説明】
【図１】本発明の異方性光拡散粘着積層体の一例を示す断面図である。
【図２】図２（ａ）、（ｂ）は、異方性光拡散粘着層の異方性光拡散機構を説明するための図である。
【図３】図３（ａ）、（ｂ）は、針状フィラーの代わりに球状フィラーを用いた光拡散粘着層では異方性光拡散機能を発現しない理由を説明するための図である。
【図４】図４（ａ）、（ｂ）は、実施例の異方性拡散粘着積層体の異方性光拡散機構を説明するための図である。
【符号の説明】
１０  異方性拡散粘着積層体
１１  配向した針状フィラーを含有する粘着層
【図１】
2004258105.tif 000002
【図２】
2004258105.tif 000003
【図３】
2004258105.tif 000004
【図４】
2004258105.tif 000005